(57)【要約】      （修正有）【課題】半導体デバイス製造時、特にシリコン貫通電極（ＴＳＶ）加工時にシリコン基板を、サポート基板に接着させ、次に剥離させる際、接着および剥離は迅速な接着作業で行え、且つ研磨等の機械的処理に耐える接着力を提供する。【解決手段】光重合性基を有するアルコキシシランの加水分解縮合物、光重合開始剤および紫外線吸収発泡剤を含有する接着性組成物を用い接着し、その後、剥離する。光重合性基が、アクリロイル基、メタクリロイル基およびビニル基からなる群より選ばれる。紫外線吸収発泡剤は、ジケトン化合物又はジアゾニウム塩である。【選択図】図１
2014101495.tif 000002
【特許請求の範囲】
【請求項１】
光重合性基を有するアルコキシシランの加水分解縮合物、光重合開始剤および紫外線吸収発泡剤を含有する接着性組成物。
【請求項２】
光重合性基が、アクリロイル基、メタクリロイル基およびビニル基からなる群より選ばれる少なくとも一種の基を含む光重合性基である、請求項１に記載の接着性組成物。
【請求項３】
紫外線吸収発泡剤が、ジケトン化合物またはジアゾニウム塩である、請求項１または請求項２に記載の接着性組成物。
【請求項４】
請求項１乃至請求項３のいずれか１項に記載の接着性組成物を基板間に挟み、その接着性組成物に光を照射して接着性組成物を硬化させ基板同士を接着させる、接着方法。
【請求項５】
基板同士を接着させることが、シリコン基板とガラス基板を接着させることである、請求項４に記載の接着方法。
【請求項６】
接着するために十分な時間、波長３００ｎｍ以上、９００ｎｍ以下の光を照射して接着性組成物を硬化させ基板同士を接着させる、請求項４または請求項５に記載の接着方法。
【請求項７】
光重合性基を有するアルコキシシランの加水分解縮合物をガラス基板の接着面に塗布する工程を含む、請求項４乃至請求項６のいずれか1項に記載の接着方法。
【請求項８】
請求項１乃至請求項４のいずれか１項に記載の接着性組成物を用い接着されたシリコン基板とガラス基板に、波長２００ｎｍ以上、４２０ｎｍ以下の紫外線を照射して紫外線吸収発泡剤を発砲させて剥離する、シリコン基板とガラス基板の剥離方法。
【発明の詳細な説明】
【技術分野】
【０００１】
本発明は、接着性組成物およびその接着方法、および接着後の剥離方法に関する。特に、集積回路（Ｉｎｔｅｇｒａｔｅｄ  Ｃｉｒｃｕｉｔ  以下、ＩＣと呼ぶことがある）パターンが形成された半導体デバイス製造用の接着性組成物およびその接着方法、および接着後の剥離方法に関し、さらに半導体チップを厚み方向に積層させて半導体デバイスの高集積化をはかる３次元実装技術に有用な接着性組成物およびその接着方法、および接着後の剥離方法に関する。特に好ましくは、積層する半導体チップ間を電気的に接続するためのシリコン貫通電極（Ｔｈｒｏｕｇｈ  Ｓｉｌｉｃｏｎ  Ｖｉａ、以下、ＴＳＶと呼ぶことがある）を用いた半導体デバイスの製造において、半導体チップが形成されたシリコン基板を研磨する際にシリコン基板を支持するためにガラス基板と貼り合わせる、接着性組成物およびその接着方法、および接着後の剥離方法に関する。
【背景技術】
【０００２】
半導体デバイスにおいて、ＩＣパターンを微細化することで、小型化、多機能化および高速化等の高性能化がなされてきた。しかしながら、ＩＣパターンの微細化は技術的限界が懸念されており、２次元配置の半導体チップを厚み方向へ積層させ３次元配置とし、半導体チップを３次元実装することで、微細化によらずに半導体デバイスの高集積化をはかる３次元実装技術が注目されており、例えば、非特許文献１に３次元Ｌａｒｇｅ  Ｓｃａｌｅ  Ｉｎｔｅｇｒａｔｉｏｎ（以下、ＬＳＩと呼ぶことがある）実装のためのＴＳＶ技術の研究開発動向が報告されている。
【０００３】
３次元実装において、ＬＳＩ等の集積度の高い半導体デバイスからなる複数の半導体チップを金属細線のワイヤボンディングによって電気的に接続させて１つの半導体デバイスとしてパッケージングする、Ｓｙｓｔｅｍ  ｉｎ  Ｐａｃｋａｇｅ（以下、ＳｉＰと呼ぶことがある）と呼ばれる３次元実装技術が実用化されている。しかしながら、ＳｉＰによる半導体チップの３次元実装において、半導体チップの外側にワイヤボンディングを行うためのスペースが必要となる。スペースを必要とすることは、半導体チップの小型化に不利である。当該スペースをなくして、さらに集積度を高める技術として、半導体チップ内を縦方向に貫通したシリコン貫通電極（ＴＳＶ）を用いた３次元実装技術がある。
【０００４】
ＴＳＶを用いた３次元実装技術において、半導体チップを積層させた半導体デバイスにＴＳＶを得るための基板加工は、例えば、ＩＣパターンが形成されたシリコン基板に穴溝を掘る工程、次いでシリコン基板の裏面を薄く研磨し、穴溝が貫通した貫通孔を得る工程、その後、貫通孔を得たシリコン基板を貼り合わせ積層した半導体デバイスを得る工程を有する。その後、貫通孔にＴＳＶを形成する。
【０００５】
このうち、シリコン基板の裏面を薄く研磨し貫通孔を得る工程では、ＩＣパターンが形成されたシリコン基板を、サポート基板とよばれる支持体上に接着剤で貼りつけた状態で研磨する必要がある。サポート基板には、通常、入手しやすく安価なことよりガラス基板が用いられる。裏面を研磨し薄くなったシリコン基板を、サポート基板より取り外し積層させて、貫通孔にＴＳＶを加工して半導体チップが３次元実装される。このようして、ＩＣパターンを形成した半導体チップを積層させた半導体デバイスが得られる。
【０００６】
前記工程で用いられる接着剤に要求される特性としては、シリコン基板とサポート基板を良好に接着させること、耐熱性があること、およびシリコン基板を研磨し穴溝加工部を貫通孔として、シリコン基板からサポート基板を剥離させた後に、シリコン基板側に接着剤の付着した接着残渣がないこと、またはあったとしても容易に除去できることが挙げられる。この際、シリコン基板からサポート基板を剥離させる剥離方法は、簡便であることが好ましい。
【０００７】
特許文献１〜４に、ＴＳＶ形成に使用可能な接着剤が開示されている。
【０００８】
例えば、特許文献１には、特定の熱可塑性組成物を溶媒に分散または溶解させたものであり、アクティブウエハをキャリアウエハまたは基板に接合して、その後の処理や取り扱い中にアクティブウエハまたはその活性部位を保護するのに有用である、接合用組成物（接着剤）の使用方法が開示される。接合用組成物は接合層を形成し、当該接合層は、耐薬品性および耐熱性を有し、製造工程の適切な段階でウエハをスライドさせて離間させることができるように軟化させることができるとされる。離間（剥離）時には接合用組成物を高温で軟化させたまま、機械的な力で２枚の基板を剥離させ、最後にシリコン基板に付着した接着残渣を溶剤で洗浄している。
【０００９】
また、特許文献２には、マレイミド基を有するモノマーを含んでいる単量体組成物を共重合してなるポリマーを主成分とする接着剤組成物であって、熱重合禁止剤をさらに含んでいることを特徴とする接着剤組成物が開示されており、剥離時に２枚の基板を有機溶剤へ浸漬させ、剥離すると同時に接着剤を溶解させている。
【００１０】
また、特許文献３には、逆に装着されたデバイスウエハをキャリヤー基板から分離する方法および装置が開示されている。本方法は、ウエハであるシリコン基板の外周部分のみに接着剤を使用し、シリコン基板の内側は接着力を発現しない樹脂を用い支持して、接着残渣が内側には発生しないようにしている。
【００１１】
また、特許文献４には、高い接着力を有する一方で容易に剥離でき、かつ、耐熱性にも優れる接着剤組成物およびそれを用いた接着テープを提供することを目的として、重合性ポリマーと光重合開始剤とを含有する光硬化型接着剤からなる接着成分とテトラゾール化合物またはその塩とからなる接着剤組成物、当該接着剤組成物を用いた接着テープが開示されている。本接着テープは、光を照射することにより、テトラゾール化合物またはその塩から気体（窒素）が発生し、発生した気体により柔らかい接着剤成分の全体が発泡して表面に凹凸が形成されることにより剥離応力が発生し、また被着体との接着面積が減少して剥離する。
【先行技術文献】
【特許文献】
【００１２】
【特許文献１】特表２０１０−５３１３８５号公報
【特許文献２】特開２０１０−２４４３５号公報
【特許文献３】特開２０１２−４５２２号公報
【特許文献４】特開２０１２−６７３１７号公報
【非特許文献】
【００１３】
【非特許文献１】吉永孝司、Ｓｃｉｅｎｃｅ  ＆  Ｔｅｃｈｎｏｌｏｇｙ  Ｔｒｅｎｄｓ，Ａｐｒｉｌ，２０１０，ｐ．２３〜ｐ．３４
【非特許文献２】Ｊ．Ｓｔｒａｔｉｎｇ、Ｔｅｔｒａｈｅｄｒｏｎ  Ｌｅｔｔｅｒｓ、Ｎｏ．５、１９６９、ｐ．１２５〜ｐ．１２８
【非特許文献３】Ｈｉｄｅｍｉｔｓｕ  Ｕｎｏ、Ｔｅｔｒａｈｅｄｒｏｎ  Ｌｅｔｔｅｒｓ、４６、２００５、ｐ．１９８１〜ｐ．１９８３
【非特許文献４】Ｈｉｒｏｋｏ  Ｙａｍａｄａ、Ｃｈｅｍ．Ｅｕｒ．Ｊ．、２００５、１１、ｐ．６２１２〜ｐ．６２２０
【発明の概要】
【発明が解決しようとする課題】
【００１４】
半導体デバイス製造時、特にシリコン貫通電極（ＴＳＶ）加工時に、シリコン基板をサポート基板に接着し、所定の加工後に剥離させた場合に、シリコン基板上に接着残渣が残り、接着残渣を除去する必要の生じることがあった。接着剤には、接着が迅速に行え、接着後の基板研磨等の機械的処理に耐える接着力および耐熱性、所定の加工後には容易に剥離可能なことが要求される。
【００１５】
本発明は、上記要求を満たす接着性組成物およびその接着方法、および接着後の剥離方法を提供することを目的とする。
【課題を解決するための手段】
【００１６】
本発明は以下の発明１〜８を含む。
【００１７】
［発明１］
光重合性基を有するアルコキシシランの加水分解縮合物、光重合開始剤および紫外線吸収発泡剤を含有する接着性組成物。
【００１８】
［発明２］
光重合性基が、アクリロイル基、メタクリロイル基およびビニル基からなる群より選ばれる少なくとも一種の基を含む光重合性基である、発明１の接着性組成物。
【００１９】
［発明３］
紫外線吸収発泡剤が、ジケトン化合物またはジアゾニウム塩である、発明１または発明２の接着性組成物。
【００２０】
［発明４］
発明１〜３の接着性組成物を基板間に挟み、その接着性組成物に光を照射して接着性組成物を硬化させ基板同士を接着させる、接着方法。
【００２１】
［発明５］
基板同士を接着させることが、シリコン基板とガラス基板を接着させることである、発明４の接着方法。
【００２２】
［発明６］
接着するために十分な時間、波長３００ｎｍ以上、９００ｎｍ以下の光を照射して接着性組成物を硬化させ基板同士を接着させる、発明４または発明５の接着方法。
【００２３】
［発明７］
光重合性基を有するアルコキシシランの加水分解縮合物をガラス基板の接着面に塗布する工程を含む、発明４〜６の接着方法。
【００２４】
［発明８］
発明１〜４の接着性組成物を用い接着されたシリコン基板とガラス基板に、波長２００ｎｍ以上、４２０ｎｍ以下の光を照射して紫外線吸収発泡剤を発砲させて剥離する、シリコン基板とガラス基板の剥離方法。
【発明の効果】
【００２５】
本発明の接着性組成物による接着は、接着性組成物に、光を照射して硬化させることで行え、基板等の接着を迅速に行うことができる。例えば、ガラス基板とシリコン基板の間に接着性組成物を配置させた後、ガラス基板側より光を照射し接着性組成物を硬化させることで、ガラス基板とシリコン基板を接着させる。
【００２６】
本発明の接着性組成物により接着された接着物は、紫外線を照射することで、接着性組成物中の紫外線吸収発泡剤が紫外線の作用で化学変化して気体を発生し、接着性組成物中で発泡することで、接着物を分離させることができる。例えば、接着物がシリコン基板とガラス基板であれば、紫外線照射により離間（剥離）させることが可能であり、剥離後に接着残渣は、少なくとも目視ではシリコン基板上に確認されない、即ち、残らないという効果がある。
【図面の簡単な説明】
【００２７】
【図１】ガラス基板とシリコン基板の接着および剥離工程の説明図であり、（Ａ）が接着前の概略図であり、（Ｂ）接着後の概略図であり、（Ｃ）剥離後の概略図である。
【発明を実施するための形態】
【００２８】
本発明の接着性組成物およびその使用方法、接着後の剥離方法は、光照射によって迅速な接着を行うことができ、接着後の基板は研磨等に耐える接着力および耐熱性を有し、さらに不要時には、光照射によって容易に剥離することができるので、例えば、半導体デバイス製造用途に適し、好ましくは半導体デバイス製造用の接着性組成物およびその接着方法、および接着後の剥離方法に採用される。さらに好ましくは、シリコン貫通電極（ＴＳＶ）を有する半導体デバイス製造用の接着性組成物およびその使用方法、接着後の剥離方法に採用される。尚、本発明において、紫外線吸収発泡剤とは、波長２００ｎｍ以上、３８０ｎｍ以下の近紫外線または３８０ｎｍ以上、４２０ｎｍ以下の紫外線近傍領域の光を照射すると、吸収した光の作用により、気体を発生して、発泡する発泡剤を指す。以下、特に断らない限りは、波長２００ｎｍ以上、４２０ｎｍ以下の光を、単に紫外線と呼ぶ。本発明の接着性組成物およびその使用方法、接着後の剥離方法について、以下に説明する。
【００２９】
図１に示すように、シリコン基板Ｇとガラス基板Ｇを接着させ、剥離させる際に、接着性組成物として、メタクリロイル基を有するアルコキシシランの加水分解縮合物、光重合開始剤および紫外線吸収発泡剤を含有する接着性組成物を用いて、ガラス基板Ｇ上に塗布層１が形成されたガラス基板Ｇを用いれば、シリコン基板Ｇとガラス基板Ｇを光で迅速に接着させ、紫外線の照射によって、シリコン基板上に接着残渣を残さずに剥離させることができる。また、本発明の接着性組成物は、耐熱性に優れるアルコキシシランの加水分解縮合物を用いているため、耐熱性に優れる。本発明において、光重合とは、光照射によってラジカルを発生する光重合開始剤に光を照射することにより進行するラジカル重合を含み、光重合性基とは、光重合開始剤への光照射によって発生したラジカル等の化学種を開始点として重合する基を含む。
【００３０】
１．接着性組成物
本発明の接着性組成物は、光重合性基を有するアルコキシシランの加水分解縮合物、光重合開始剤および紫外線吸収発泡剤を含む。本発明の接着性組成物において、光重合性基を有するアルコキシシランの加水分解縮合物には、従来知られているゾルゲル法によって製造することができ、原料化合物が入手しやすいことから、本発明の接着性組成物に好適に使用できる。また、光重合性基が、アクリロイル基、メタクリロイル基およびビニル基からなる群から選ばれる少なくとも一種の基を含む光重合性基であることが好ましい。当該光重合性基を有するアルコキシシランの加水分解縮合物の加水分解縮合物は、原料である当該光重合性基を有するアルコキシシランを加水分解縮合させることで得ることができる。
【００３１】
本発明の接着性組成物は、光重合性基を有するアルコキシシランの加水分解縮合物を重合硬化させ接着物を接着するためのラジカルを発生する光重合開始剤、接着後に紫外線の作用により、光重合性基を有するアルコキシシランの加水分解縮合物の重合物中で気体を発生し発泡し接着を解除する紫外線吸収発泡剤を含む。
【００３２】
本発明の接着性組成物において光重合開始剤は、光の照射、好ましくは、波長３００ｎｍ以上、９００ｎｍ以下の光の照射によってラジカルを発生する光ラジカル重合開始剤である。紫外線吸収発泡剤は、波長２００ｎｍ以上、４２０ｎｍ以下の光を照射することで、光の作用により気体を発生し発泡する発泡剤であることが好ましい。
【００３３】
以下、本発明の接着性組成物の要素について、それぞれ説明する。
【００３４】
１−１．光重合性基を有するアルコキシシランの加水分解縮合物
本発明の光重合性基を有するアルコキシシランの加水分解縮合物とは、以下の一般式（１）または一般式（２）で表わされるアルコキシシランを、各々少なくとも１種類以上用い、加水分解縮合して得られる縮合物である。
【００３５】
一般式（１）：（Ｒ１）ｘＳｉ（ＯＲ２）４−ｘ
（式（１）中、Ｒ１はそれぞれ独立にメチル基またはフェニル基であり、Ｒ２はそれぞれ独立にメチル基またはエチル基であり、ｘは０〜３の整数である。）
一般式（２）：（Ｒ３）ｘＳｉ（ＯＲ４）４−ｘ
（式（２）中、Ｒ３は光重合性基であり、Ｒ４はそれぞれ独立にメチル基またはエチル基であり、Ｒ３は、それぞれ独立に、アクリロイル基、メタクリロイル基およびビニル基からなる群から選ばれる少なくとも１種の基であり、ｘは１〜３の整数である。)
例えば、式（１）で表わされるアルコキシシランとしてのフェニルトリメトキシシラン（Ｒ１＝フェニル基、Ｒ２＝メチル基、ｘ＝１）およびジメチルジエトキシシラン（Ｒ１＝メチル基、Ｒ２＝エチル基、ｘ＝２）、および式（２）で表わされるアルコキシシランとしての３−（トリメトキシシリル）プロピルメタクリレート（Ｒ３＝プロピルメタクリレート基、Ｒ４＝メチル基、ｘ＝１）から得られる加水分解縮合物は、以下に示した部分構造を有しているものと考えられる。尚、図中の波線は、その先も結合が連続していることを意味する。
【化１】
2014101495.tif 000003
【００３６】
１−２．光重合開始剤
本発明の接着性組成物に用いる光重合開始剤には、光照射によってラジカルを発生する光ラジカル重合開始剤を用いることが好ましい。
【００３７】
光ラジカル重合開始剤には、分子内の結合が高エネルギー線の吸収によって開裂してラジカルを生成する分子内開裂型と、３級アミンやエーテル等の水素供与体を併用することによってラジカルを生成する水素引き抜き型があり、本発明においてはいずれを使用してもよい。例えば、分子内開裂型である２−ヒドロキシ−２−メチル−１−フェニルプロン−１−オン（チバ・スペシャリティ・ケミカルズ株式会社製、商品名Ｄａｒｏｃｕｒ１１７３）は、光照射（特に紫外線領域の光）によって、炭素−炭素結合が開裂することでラジカルを生成する。また、水素引き抜き型としては、ベンゾフェノン、オルソベンゾイン安息香酸メチル、４−ベンゾイル−４’−メチルジフェニルサルファイド、カンファーキノン等が、水素供与体との２分子反応によって、ラジカルを生成する。これらのラジカルの作用によって、アクリロイル基、メタクリロイル基またはビニル基の二重結合が開裂して重合する。
【００３８】
特にカンファーキノンは、光の吸収波長が４７０ｎｍ付近に存在しており、波長２０ｎｍ以上、４２０ｎｍ以下の紫外線の照射に対しては不活性であるため、本発明の接着性組成物に含まれる重合開始剤として用いるに特に好ましい光ラジカル重合開始剤である。尚、カンファーキノンを用いる際は、接着を速めるための重合促進剤として、アミン系化合物を併用することが好ましく、例えば、２−（ジメチルアミノ）エチルメタクリレートが例示できる。
【００３９】
本発明の接着性組成物が含む光重合開始剤としての光ラジカル重合開始剤は、光を吸収することでラジカルを発生する化合物であれば特に限定されず、市販の光ラジカル重合開始剤を用いることができる。例えば、チバ・スペシャリティ・ケミカルズ株式会社製の光ラジカル重合開始剤Ｄａｒｏｃｕｒシリーズから、２−ヒドロキシ−２−メチル−１−フェニル−プロパン−１−オン（商品名、Ｄａｒｏｃｕｒ１１７３）、ＤａｒｏｃｕｒＴＰＯまたはＩｒｇａｃｕｒｅシリーズから、２−ヒロドキシ−１−{４−[４−(２−ヒドロ
キシ−２−メチル−プロピオニル)−ベンジル]フェニル}−２−メチル−プロパン−１−オン（商品名Ｉｒｇａｃｕｒｅ１２７）、１−ヒドロキシ−シクロヘキシル−フェニル−ケトン（商品名、Ｉｒｇａｃｕｒｅ１８４）、１−[４−(２−ヒドロキシエトキシ)−フェニル]−２−ヒドロキシ−２−メチル−１−プロパン−１−オン（商品名、Ｉｒｇａｃｕｒｅ２９５９）、２−ベンジル-2-ジメチルアミノ−１−（4-モルフォリノフェニル）−ブタノン−１（商品名、Ｉｒｇａｃｕｒｅ３６９、Ｉｒｇａｃｕｒｅ３７９、２−（ジメチルアミノ）−２−［（４−メチルフェニル)メチル]−１−[４−(４−モルホリニル)フェニル]−１−ブタノン（Ｉｒｇａｃｕｒｅ３７９ＥＧ）、オキシフェニル酢酸と２−[２−オキソ−２−フェニルアセトキシエトキシ]エチルエステルとオキシフェニル酢酸と２−（２−ヒドロキシエトキシ）エチルエステルの混合物（商品名、Ｉｒｇａｃｕｒｅ７５４）、２−メチル−１−(４−メチルチオフェニル)−２−モルフォリノプロパン−１−オン（商品名、Ｉｒｇａｃｕｒｅ９０７）、Ｉｒｇａｃｕｒｅ１７００、Ｉｒｇａｃｕｒｅ１８００、Ｉｒｇａｃｕｒｅ１８５０、Ｉｒｇａｃｕｒｅ１８７０、ビス(２,４，６−トリメチルベンゾイル)−フェニルフォスフィンオキサイド（商品名、Ｉｒｇａｃｕｒｅ８１９）、ビス（η５−２,４−シクロペンタジエン−１−イル)−ビス（２,６−ジフルオロ−３−（１Ｈ−ピロール−１−イル）−フェニル）チタニウム（商品名、Ｉｒｇａｃｕｒｅ７８４）またはＩｒｇａｃｕｒｅ４２６５を使用することができる。
【００４０】
本発明の接着性組成物に含む光ラジカル重合開始剤に、波長３００ｎｍ以上、９００ｎｍ以下の光の吸収効率を向上させる目的で増感剤を添加してもよい。
【００４１】
例えば、光ラジカル重合開始剤に、有機ホウ素化合物である昭和電工株式会社製、商品名Ｐ３Ｂ、ＢＰ３Ｂ、Ｎ３Ｂ、またはＭＮ３Ｂと特定の感光色素とを増感剤として加えることで、ラジカルの発生を促進できる。この際の感光色素としては、近赤外吸収色素である、昭和電工株式会社製、商品名ＩＲＴまたはＩＲ１３Ｆが例示できる。
【００４２】
他に、増感剤として、アントラセン、２−エチル−９，１０−ジメトキシアントラセンまたは２−イソプロピルチオキサントンが例示され、市販の増感剤として、日本化薬株式会社製、商品名、ＫＡＹＡＣＵＲＥ  ＤＥＴＸ−Ｓ、昭和電工株式会社製、商品名ＩＲＴ、ＩＲ１３Ｆを例示することができる。
【００４３】
１−３．紫外線吸収発泡剤
本発明の接着性組成物には、気体を発生する紫外線吸収発泡剤を用いる。当該紫外線吸収発泡剤は、波長２００ｎｍ以上、４２０ｎｍ以下の光である紫外線を吸収し、紫外線の作用によって化学変化し、気体を発生する化合物であり、例えばジケトン骨格を有する有機化合物、またはジアゾニウム塩（−Ｎ２＋）が挙げられる。
【００４４】
ジケトン骨格を有する有機化合物には、以下に示す化学構造（２）であるアントラセンジケトン、化学構造（３）であるペンタセンジケトンを含む。これらの化合物は、非特許文献２、３、４において、合成方法が開示されている既知の化合物である。
【化２】
2014101495.tif 000004
【化３】
2014101495.tif 000005
【００４５】
ジアゾニウム塩には、４−ジアゾジフェニルアミンスルファートまたはp-モルホリノベンゼンジアゾニウムテトラフルオロほう酸塩が例示できる。
【００４６】
１−４．その他、添加剤
本発明の接着性組成物に、シリコン基板と接着性組成物の接着力を向上させる等、接着力を制御する目的で、極性基を有する化合物を添加しても良い。例えば、メタクリル酸（２−ヒドロキシエチル）、ペンタエリスリトールトリアクリレート（大阪有機化学工業株式会社製、商品名、ビスコート♯３００）、エポキシアクリレート（大阪有機化学工業株式会社製、商品名、ビスコート♯５４０）、トリ（２−アクリロイルオキシエチル）ホスフェート（大阪有機化学工業株式会社製、商品名、ビスコート３ＰＡ）、またはビス（２−メタクリロイルオキシエチル）リン酸エステル（日本化薬株式会社製、商品名、ＫＡＹＡＭＥＲ  ＰＭ−２）、またはペンタエリスリトールテトラキス−３−メルカプトブチレート（昭和電工株式会社製、商品名、カレンズＭＴＰＥ１）等の極性基を有する化合物を添加することで、より強固な接着が可能になる。
【００４７】
当該化合物は、光重合性基を有するアルコキシシランの加水分解縮合物、光重合開始剤、紫外線吸収発泡剤の３種類からなる接着性組成物の全質量に対して、１質量％以上、５０質量％以下で添加することができる。１質量％より少ないと接着力を向上させる効果がなく、５０質量％を超えて加える必要はなく、光重合性基を有するアルコキシシランの加水分解縮合物、光重合開始剤、紫外線吸収発泡剤の作用を阻害する虞がある。
【００４８】
１−５．接着性組成物の組成比
本発明の接着性組成物の組成比は、光重合性基を有するアルコキシシランの加水分解縮合物、光重合開始剤、紫外線吸収発泡剤を含有しており、質量比で表して、光重合性基を有するアルコキシシランの加水分解縮合物、光重合開始剤および紫外線吸収発泡剤が、光重合性基を有するアルコキシシランの加水分解縮合物：光重合開始剤：紫外線吸収発泡剤＝５０．０％〜９８．０％：０．１％〜１０．０％：１．０％〜４９．９％の範囲内であることが好ましい。この範囲外では接着力が弱い、発泡し過ぎる等の不具合を生じやすい。さらに本発明の接着性組成物中に添加剤を加える場合は、接着性組成物から添加剤を除いた成分である、光重合性基を有するアルコキシシランの加水分解縮合物、光重合開始剤、紫外線吸収発泡剤の３種類からなる接着性組成物の全質量比に対して、添加剤の添加量を１％以上、５０％以下にすることが好ましい。
【００４９】
２．接着方法
本発明の接着性組成物を用いた接着方法について説明する。特に、３次元実装技術におけるＴＳＶのための貫通孔加工における、シリコン基板とサポート基板の接着方法について説明する。
【００５０】
本発明は、上記接着性組成物で基板同士を接着させる、接着方法である。当該接着方法をＴＳＶによる３次元実装技術における貫通孔加工用いる場合、接着させる基板同士はＩＣパターン加工のためのシリコン基板と、シリコン基板を研磨する際の支えのためのサポート基板として安価なガラス基板であることが好ましく、これら基板間に配置された接着性組成物に、例えば、波長３００ｎｍ以上、９００ｎｍ以下の光を照射することで、光重合開始剤を化学変化させてラジカルとし重合開始し接着性組成物を重合硬化させ、基板同士を接着させることが好ましい。この際、接着性組成物との接着強度を向上させるために、ガラス基板の接着面に前述の光重合性基を有するアルコキシシランの加水分解縮合物を予め塗布してあることが好ましい。
【００５１】
以下、図１を用いて、ＴＳＶによる半導体チップの３次元実装技術における、本発明の接着性組成物を用いた接着方法を説明するが、本発明の接着性組成物を用いた接着方法の実施形態は図１に限定されるものではない。
【００５２】
図１は、ガラス基板とシリコン基板の接着および剥離工程の説明図であり、（Ａ）が接着前の概略図であり、（Ｂ）が接着後の概略図であり、（Ｃ）が剥離後の概略図である。
【００５３】
即ち、ＴＳＶによる半導体チップの３次元実装技術における、本発明の接着性組成物を用いた接着方法の好ましい実施形態は、図１の（Ａ）に示すように、光重合性基を有するアルコキシシランの加水分解縮合物をあらかじめ片面に塗布し塗布層１としたサポート基板としてのガラス基板Ｇの塗布面と、本発明の接着性組成物層２を有するシリコン基板Ｓを重ね合わせ、図１の（Ｂ）に示す積層状態とした後、接着性組成物層２に、例えば、波長３００ｎｍ以上、９００ｎｍ以下の光を照射することで、ガラス基板Ｇとシリコン基板Ｓを接着する接着方法である。尚、接着において、ガラス基板Ｇとおよびシリコン基板Ｓの表面は清浄であることが好ましい。
【００５４】
２−１．サポート基板
ＴＳＶによる３次元実装技術において、シリコン基板Ｓと貼り合わせるためのサポート基板には、ガラス基板または石英基板を用いる。当該ガラス基板の硝種には、ソーダライムガラス、無アルカリガラス、ホウケイ酸ガラス、アルミノケイ酸塩ガラス、溶融石英ガラスまたは合成石英ガラスが挙げられる。半導体チップを浸す可能性のあるアルカリ分を含まないこと、および半導体製造における使用実績から、無アルカリガラス、溶融石英ガラスまたは合成石英ガラスを用いることが好ましく、経済性を考慮すると低価格であることより無アルカリガラスを用いることがより好ましい。また、アルカリ分を含むソーダライムガラスを使用する場合は、アルカリ分の溶出を妨げるアルカリバリア膜をガラス表面に予め形成しておくことが好ましい。アルカリバリア膜は、緻密でピンホールがなければよく、真空蒸着、スパッタリング、熱分解成膜、ゾルゲル法等により、ガラス表面に形成することができる。この際のアルカリバリア膜は、ガラス基板と密着性がよいことより、コロイダルシリカ等を焼成させてなるシリカ膜を用いることが好ましい。
【００５５】
２−２．予備接着工程［予めガラス基板に塗布層形成］
ＴＳＶによる３次元実装技術においては、図１に示すように、本発明の接着剤組成物により接着する際に、サポート基板、例えば、ガラス基板Ｇに、光重合性基を有するアルコキシシランの加水分解縮合物を有機溶剤に溶解させたキャスト溶液を予め塗布した、塗布層１を形成することが好ましく、さらに、塗布後、加熱して塗布層１から有機溶剤を除去し、そのまま当該縮合物を加熱硬化させることで、ガラス基板の表面に塗布層１を形成することが好ましい。
【００５６】
その際の光重合性基は、接着性組成物層２中に含まれる重合性基と同一、もしくは類似の重合性基であることが好ましい。例えば、その後のガラス基板Ｇとシリコン基板Ｓの接着に使用する、接着性組成物中２に重合性基としてメタクリロイル基が含まれる場合、ガラス基板に予め塗布し塗布層１に用いる、光重合性基を有する前記アルコキシシランの加水分解縮合物には、メタクリロイル基またはアクリロイル基を含むことが好ましい。このように光重合性基に同一、もしくは類似の光重合性基を用いることで、予め光重合性基を有する前記アルコキシシランの加水分解縮合物を塗布してなるガラス基板上の塗布層１と本発明の接着性組成物を塗布してなるシリコン基板の接着性組成物層２との接着界面に化学結合を形成させ、より強固に接着させることが可能となる。前記塗布層１は、多数のシラノール基（−ＳｉＯＨ）を有しており、ガラス表面と極めて強固に接着し、接着性組成物層２と化学結合する。具体的には、ガラス基板表面のシラノール基に、重合性基を有するアルコキシシランの加水分解縮合物のシラノール基が結合し強い接着が得られる。
【００５７】
塗布層１を形成する際、ガラス基板Ｇの表面を親水化した後、前記キャスト溶液をガラス基板Ｇに塗布することが好ましい。尚、ガラス基板Ｇ表面を親水化する方法はどのような方法を用いてもよいが、例えば、セリアによるガラス基板Ｇ表面の湿式研磨、紫外光（ＵＶ）照射、オゾンまたは酸素プラズマ接触によるガラス基板Ｇ表面の有機物を分解させる乾式処理、濃硫酸と３０質量％濃度の過酸化水素水を質量比で３：１で混合させた溶液でガラス基板Ｇ表面を清浄化するピラニア処理が挙げられ、親水化処理ができれば、いずれの方法を用いてもよい。
【００５８】
ガラス基板Ｇに塗布層１を形成する際に、キャスト液に用いる有機溶剤としては、加水分解縮合物を溶解させることができる有機溶剤であれば、特に限定はされない。例えばプロピレングリコールメチルエーテルアセテート（Ｐｒｏｐｙｌｅｎｅ Ｇｌｙｃｏｌ Ｍｅｔｈｙｌ  Ｅｔｈｅｒ Ａｃｅｔａｔｅ；以下、ＰＧＭＥＡと略することがある。）、プロピレングリコールモノメチルエーテル（Ｐｒｏｐｙｌｅｎｅ  Ｇｌｙｃｏｌ  Ｍｏｎｏｍｅｔｈｙｌ  Ｅｔｈｅｒ；以下、ＰＧＭＥと略することがある。）等が挙げられる。塗布の方法としては、ガラス基板Ｇ上に平坦な薄膜が形成できる方法であればよく、スピンコート法、ディップコート法、バーコート法、ロールコート法またはスリットコート法が挙げられる。これらの方法の中で、半導体製造プロセスで一般的に使用され、塗布面に良好な平坦性が得られるスピンコート法を用いることが好ましい。塗布層１の厚みは特に限定されないが、スピンコート法で成膜する場合、０．５μｍ〜３μｍの膜が形成しやすく好ましい。
【００５９】
尚、キャスト溶液中に光重合開始剤を添加することもできる。この場合、接着時の光の照射によって、塗布層１と接着性組成物層２の間で、より広範囲で化学結合の形成が行われ、強固な接着が期待でき、光重合開始剤を添加することが好ましい。
【００６０】
２−３．接着工程
ガラス基板Ｇまたはシリコン基板Ｓに、本発明の接着性組成物を塗布し接着性組成物層２を設ける際の塗布方法には、スピンコート法、ロールコート法、スリットコート法、スクリーン印刷法またはインクジェット法が挙げられる。また、ディスペンサー等を用いて、シリコン基板Ｓの中央部分に接着性組成物を配置した状態で、シリコン基板Ｓとガラス基板Ｇと貼り合わせ接着性組成物を基板全体に押し広げて、接着性組成物層２としてもよい。
【００６１】
接着においては、図１に示すように、シリコン基板Ｓとガラス基板Ｇの間に接着性組成物層２を配し、例えば、波長３００ｎｍ以上、９００ｎｍ以下の光を照射すればよい。
【００６２】
例えば、間に接着性組成物層２を配置したシリコン基板Ｓとガラス基板Ｇを、波長３００ｎｍ以上、９００ｎｍ以下の光の照射によって接着させる場合、接着性組成物層２の反対側であるガラス基板Ｇの裏面側より、光を照射させることで接着を行う。光の波長は、接着性組成物層２に含まれる光ラジカル重合開始剤の吸収波長、または増感剤を添加している場合は増感剤の吸収波長を含む光を選択することが好ましい。例えば、光ラジカル重合開始剤に、２−ヒドロキシ−２−メチル−１−フェニル−プロパン−１−オン（チバ・スペシャリティ・ケミカルズ株式会社製、商品名、Ｄａｒｏｃｕｒ１１７３）を用いた場合、照射する光としては、波長３００ｎｍ以上、４２０ｎｍ以下の光が好ましく、これらの波長域の光源としては、高圧水銀灯、超高圧水銀灯、中圧水銀灯、低圧水銀灯、メタルハライドランプ、キセノンフラッシュランプまたは紫外発光ダイオード（ＬＥＤ）が挙げられる。Ｄａｒｏｃｕｒ１１７３を用いた場合、その使用量や、接着性組成物層の厚みにもよるが、接着するために十分な時間は、通常、１０秒以上である。Ｄａｒｏｃｕｒ１１７３の場合、光の吸収波長が、本発明の接着性組成物中の紫外線吸収発泡剤と重複する場合があり、その場合、光の照射時間を不必要に長くすると、接着工程において、紫外線吸収発泡剤が発泡してしまう虞がある。したがって、このような光ラジカル開始剤を用いる場合、光の照射時間は、出来る限り短時間であることが好ましく、具体的には照射時間を３００秒以下、好ましくは１２０秒以下、特に好ましくは２０秒以下にすることが好ましい。
【００６３】
また、光ラジカル重合開始剤に、カンファーキノンを用いた場合は、カンファーキノンの吸収波長である４７０ｎｍを含んだ光が好ましく、これらの波長域の光源としては、青色ＬＥＤやハロゲンランプ等が挙げられる。カンファーキノンを用いた場合、その使用量や、接着性組成物層の厚みにもよるが、接着するために十分な時間は、通常、１０秒以上である。特に青色ＬＥＤのように照射する波長帯の狭い光源を用いると、紫外線吸収発泡剤が発泡する紫外光と波長帯が異なってくるため、接着工程において、紫外線発泡剤が発泡する虞が低くなり、本発明の光ラジカル重合開始剤としては、特に好ましい。しかしながら照射時間を不必要に長くする必要は無く、具体的には６００秒より長くすることはなく、好ましくは３００秒以下である。
【００６４】
接着性組成物層２は、前述の光照射によって、接着性組成物層２に含まれる光重合開始剤が化学変化して重合反応が開始進行し、接着性組成物層２が硬化することで、シリコン基板Ｓとガラス基板Ｇとが接着する。このように本発明の接着性組成物による接着方法を用いれば、光照射によって単時間で接着を完成させることができる。例えば、ＴＳＶ作製時にシリコン基板Ｓとサポート基板としてのガラス基板Ｇを迅速に接着させることが可能となる。
【００６５】
３．剥離方法
本発明の接着性組成物およびそれを用いた接着方法による接着部位は、波長２００ｎｍ以上、４２０ｎｍ以下の紫外線を照射することで発泡し、迅速に剥離することができる。本剥離は、接着性組成物に含まれる紫外線吸収発泡剤の作用による。
【００６６】
本発明の剥離方法は、本発明の接着性組成物を用いて、シリコン基板Ｓとガラス基板Ｇを接着させた後、接着性組成物層２に紫外線を照射して、シリコン基板Ｓとガラス基板Ｇを剥離する剥離方法である。本発明の接着性組成物は紫外線吸収発泡剤を含んでおり、紫外線の照射により接着性組成物層２中の紫外線吸収発泡剤が発泡することにより、シリコン基板Ｓとガラス基板Ｇが剥離する。用いる紫外線の波長は、２００ｎｍ以上、４２０ｎｍ以下が扱いやすく、当該波長の光を用いることが好ましい。これらの波長域の光源としては、高圧水銀灯、超高圧水銀灯、中圧水銀灯、低圧水銀灯、メタルハライドランプ、キセノンフラッシュランプまたは紫外発光ダイオード（ＬＥＤ）が挙げられる。剥離するために十分な照射時間は、紫外線吸収発泡剤の種類にもよるが、通常、３０秒以上であり、特に好ましくは１２０秒以上である。照射時間を６００秒より、不必要に長くすることはなく、好ましくは３００秒以下である。
【００６７】
具体的には、図１の（Ｃ）に示すように、紫外線を照射することで、硬化した接着性組成物層２中の紫外線吸収発泡剤が発泡することで、シリコン基板Ｓと接着性組成物層２の間で剥がれて、シリコン基板Ｓとガラス基板Ｇが自発的に剥離する。その際、シリコン基板Ｓ側には接着性組成物の残渣が、目視ではシリコン基板上に確認されない。このことは、ガラス基板Ｇと塗布層１との接着力、および塗布層１と接着性組成物層２の結合が、接着性組成物層２とシリコン基板Ｓの接着力より強いことによる。表面にシラノール基を多数有するガラス基板Ｇに比べ、シリコン基板Ｓ表面はシラノール基がないか少ない。
【００６８】
また、接着性組成物層２によって接着した２枚の基板を、ホットプレート等で加熱した状態で、紫外線を照射することもできる。加熱することで、接着性組成物層２より発泡が生じやすくなり、剥離が容易になる。加熱温度は、６０℃以上、２００℃以下が好ましい。
【００６９】
また、接着性組成物層２によって接着した２枚の基板を、液体中に浸漬させた状態で、紫外線を照射することもできる。この場合、剥離界面に液体が浸透していくため、剥離が容易になる。基板を浸漬させる液体としては、水やイソプロパノール、ブタノール等のアルコール、ＰＧＭＥＡ、ＰＧＭＥ、酢酸ブチル等が挙げられるが、限定されるものではない。さらに剥離を促進するために、液体を加熱することや、液体中に界面活性剤を添加すること、若しくは超音波を併用してもよい。
【００７０】
上記の理由により、剥離は接着性組成物層２とシリコン基板Ｓの間で選択的に生じ、接着性組成物層２の残渣はシリコン基板Ｓ側に目視では確認されない。本発明の接着性組成物をＴＳＶの製造に用いた場合、シリコン基板Ｓ側で接着剤の残渣が確認されないことにより、従来の接着剤を用いた場合には必要であった接着残渣除去のための洗浄工程を省略する、あるいは簡易化できる可能性がある。
【００７１】
また、本発明の接着性組成物は、接着後の基板研磨等の機械的処理に耐える接着力および耐熱性を有し、所定の加工後には容易に剥離可能である
４．本発明の接着性組成物の積層半導体への応用
本発明の接着性組成物はＴＳＶによる半導体チップの３次元実装技術に有用であり、本発明の接着性組成物によるＴＳＶによる３次元実装技術は、次世代のマイクロプロセッサー等のロジック半導体、Ｄｙｎａｍｉｃ  Ｒａｎｄｏｍ  Ａｃｃｅｓｓ  Ｍｅｍｏｒｙ（ＤＲＡＭ）等の揮発性メモリー、フラッシュメモリー、またはＭｉｃｒｏ  Ｅｌｅｃｔｒｏ  Ｍｅｃｈａｎｉｃａｌ  Ｓｙｓｔｅｍｓ（ＭＥＭＳ）への応用が考えられる。
【実施例】
【００７２】
以下、実施例により本発明を具体的に説明するが、本発明はこれらの実施例によって限定されるものではない。
【００７３】
［実施例］
本実施例において、本発明の範疇にあり組成物の異なる実施例１〜５の接着性組成物を調製した。実施例１〜５の接着性組成物は、光重合性基を有するアルコキシシランの加水分解縮合物、光重合開始剤および紫外線吸収発泡剤を含む。
【００７４】
調製後、図１に示すように、実施例１〜５の接着性組成物をシリコン基板Ｓと無アルカリガラス基板Ｇの間に配置し接着性組成物層２とし、光照射により光重合開始剤を反応させ光重合性基を有するアルコキシシランの加水分解縮合物を重合し重合物として接着性組成物層２を硬化させることで、シリコン基板Ｓと無アルカリガラス基板Ｇを接着した。次いで紫外線の照射によって接着性組成物層２中の紫外線吸収発泡剤を発泡させて、シリコン基板Ｓと無アルカリガラス基板Ｇを剥離させた。剥離後の状況を確認し、接着性組成物の評価を行った。
【００７５】
１．接着性組成物
本発明で使用した実施例１〜５の接着性組成物を表１に示す。
【表１】
2014101495.tif 000006
【００７６】
実施例１〜５の接着性組成物ともに、光重合性基を有するアルコキシシランの加水分解縮合物としてメタクリロイル基を有するアルコキシシランの加水分解縮合物を使用した。
【００７７】
光重合開始剤には、実施例１、２、５の接着性組成物においては、青色レーザーダイオード（以下、ＬＥＤと呼ぶことがある。）よりの波長４７０ｎｍのブルーレイの照射に反応する光ラジカル重合開始剤であるカンファーキノンを用い、実施例３、４の接着性組成物においては、高圧水銀ランプよりの波長３６５ｎｍの紫外線に反応する２−ヒドロキシ−２−メチル−１−フェニル−プロパン−１−オン（チバ・スペシャリティ・ケミカルズ株式会社製、商品名、Ｄａｒｏｃｕｒ１１７３）を用いた。
【００７８】
尚、実施例１〜４において、硬化助剤としてシリコン基板Ｓと無アルカリガラス基板Ｇの接着強度を上げるために、ペンタエリスリトールトリアクリレート（大阪有機化学工業株式会社製、商品名  ビスコート♯３００）を加えた。実施例１、２において、カンファーキノンの重合促進剤として、２−（ジメチルアミノ）エチルメタクリレート（東京化成工業株式会社製）を添加した。
【００７９】
紫外線吸収発泡剤として、実施例１、３、５においては、アントラセンジケトン、実施例２、４においては、４−ジアゾジフェニルアミンスルファート（東京化成工業株式会社製）を用いた。
【００８０】
２．シリコン基板Ｓと無アルカリガラス基板Ｇの接着
２．１．塗布層の形成
図１に示すように、シリコン基板Ｓと無アルカリガラス基板Ｇを接着する際、実施例１〜５の接着性組成物を用いて接着性組成物層２を設ける前に、無アルカリガラス基板Ｇにアルコキシシランの加水分解縮合物からなる塗布層１を設けた。塗布層１を設けることで、無アルカリガラス基板Ｇと接着性組成物層２の接着強度が増す。
【００８１】
２．１．１．光重合性基を有するアルコキシシランの加水分解縮合物の合成
光重合基としてメタクリロイル基を有するアルコキシシランの加水分解縮合物を合成した。続いて、それをプロピレングリコールメチルエーテルアセテート（ＰＧＭＥＡ）へ溶解させ、キャスト溶液を調製した後、ガラス基板Ｇに無アルカリガラスを用いその表面を塗布し塗布層１とした。
【００８２】
具体的には、ジムロートと撹拌翼を具備した２Ｌフラスコ内にフェニルトリメトキシシラン（信越化学工業株式会社製、商品名  ＫＢＭ−１０３）１４０．４０ｇ、ジメチルジエトキシシラン（信越化学工業株式会社製、商品名  ＫＢＥ−２２）１３１．１４ｇ、３−（トリメトキシシリル）プロピルメタクリレート（東京化成株式会社製）４８．５６ｇ、イソプロピルアルコール２１３．３２ｇ、水１６０．９６ｇ、酢酸０．１０ｇを採取した後、オイルバスにて９０℃まで昇温した状態で、撹拌速度２００ｒｐｍにて６時間撹拌し反応させた。静置し室温（２０℃）にした後、イソプロピルエーテル４００ｍｌ、水４００ｍｌを加えて、分液ロートにて有機層を分取した。硫酸マグネシウムを用いて脱水した後、エバポレーターにて有機溶媒を留去して、無色透明の固形物１７０．６８ｇを得た。このようにしてメタクリロイル基を有するアルコキシシランの加水分解縮合物を得た。次いで、当該縮合物をＰＧＭＥＡへ溶解させ、縮合物濃度３３質量％のキャスト溶液とした。
【００８３】
２．１．２．無アルカリガラス基板への塗布
直径１００ミリ、厚み１．１ミリの無アルカリガラス基板Ｇ（コーニング株式会社製、品番  ７０５９）の表面を酸化セリウムの微粒子（アルドリッチ株式会社製）で研磨した。続いて上記キャスト液を、スピンコーターを用いて、無アルカリガラス基板Ｇ表面に１０００ｒｐｍで１０秒間、スピンコートした。次いで、２００℃のホットプレート上にて約２０分間加熱乾燥させて、無アルカリガラス基板Ｇの表面に、図１示す塗布層１を形成した。触針式表面形状測定器（米国Ｖｅｅｃｏ製、形式  Ｄｅｋｔａｋ８）を用いて塗布層１の厚みを測定したところ、０．７μｍであった。
【００８４】
２．２．接着性組成物層の形成
光重合性基を有するアルコキシシランの加水分解縮合物として、前述したメタクリロイル基を有するアルコキシシランの加水分解縮合物を用いた。次いで、メタクリロイル基を有するアルコキシシランの加水分解縮合物、所定の光重合開始剤および紫外線吸収発泡剤を加えて、実施例１〜５の接着性組成物を調製した。以下、詳細に示す。
【００８５】
２．２．１．接着性組成物の調製
前述したメタクリロイル基を有するアルコキシシランの加水分解縮合物を用いて、所定の光重合開始剤、紫外線吸収発泡剤、硬化剤および重合促進剤を表１の質量比になるように加え、実施例１〜５の接着性組成物を調製した。
【００８６】
＜接着性組成物層の形成＞
図１の（Ａ）に示すように、直径１００ミリのシリコン基板Ｓ上に前記接着性組成物０．６ｇをスピンコーターで塗布し接着性組成物層２を形成した。次いで、図１の（Ｂ）に示すように、塗布層１と接着性組成物層２が接触するように、このシリコン基板Ｓを、無アルカリガラス基板Ｇと重ねた。
【００８７】
２．３．接着
無アルカリガラス基板Ｇ側より接着性組成物層２に光を照射して、接着性組成物層２を硬化させて、シリコン基板Ｓと無アルカリガラス基板Ｇを接着した。
【００８８】
実施例１、２、５では、光ラジカル重合開始剤であるカンファーキノンを用いた接着性組成物を用い接着性組成物層２を形成した場合、青色光照射機（オプトコード株式会社製、商品名、ＬＥＤ４７０）から発振した波長４７０ｎｍのブルーレイを、無アルカリガラス基板Ｇを通して接着性組成物層２に１分間照射して、メタクリロイル基を有するアルコキシシランの加水分解縮合物を重合硬化させて、シリコン基板Ｓと無アルカリガラス基板Ｇの基板を接着した。実施例３、４では、２−ヒドロキシ−２−メチル−１−フェニル−プロパン−１−オン（チバ・スペシャリティ・ケミカルズ株式会社製、商品名、Ｄａｒｏｃｕｒ１１７３）を用いた接着性組成物を用い接着性組成物層２を形成した場合、紫外線照射機（ＨＯＹＡ−ＳＣＨＯＴＴ製、商品名、ＵＶ  ＬＩＧＨＴ  ＳＯＵＲＣＥ  ＥＸ２５０）により波長３６５ｎｍの紫外線を無アルカリガラス基板Ｇを通して接着性組成物層２に２０秒間照射して、メタクリロイル基を有するアルコキシシランの加水分解縮合物を重合硬化させて、シリコン基板Ｓと無アルカリガラス基板Ｇの基板を接着した。
【００８９】
３．シリコン基板Ｓと無アルカリガラス基板Ｇの剥離および剥離後の状態
３．１．シリコン基板Ｓと無アルカリガラス基板Ｇの剥離
実施例１〜５の接着性組成物による接着性組成物層２を硬化させて接着したシリコン基板Ｓと無アルカリガラス基板Ｇを剥離させるために、紫外線照射機（ＨＯＹＡ−ＳＣＨＯＴＴ製、商品名、ＵＶ  ＬＩＧＨＴ  ＳＯＵＲＣＥ  ＥＸ２５０）を用いて、無アルカリガラス基板Ｇ側より、接着性組成物層２に紫外線を５分間照射し、実施例１、３、５の接着性組成物を用いた場合は紫外線吸収発泡剤であるアントラセンジケトンが分解し、実施例２、４の接着性組成物を用いた場合は、４−ジアゾジフェニルアミンスルファート（東京化成工業株式会社製）が発泡し、シリコン基板Ｓと無アルカリガラス基板Ｇが剥離した。
【００９０】
尚、実施例３、４の接着性組成物を用いた接着性組成物層２には、紫外線照射機（ＨＯＹＡ−ＳＣＨＯＴＴ製、商品名、ＵＶ  ＬＩＧＨＴ  ＳＯＵＲＣＥ  ＥＸ２５０）より波長３６５ｎｍの紫外線を照射した場合において、硬化時の２０秒間の照射で、光重合開始剤である２−ヒドロキシ−２−メチル−１−フェニル−プロパン−１−オン（チバ・スペシャリティ・ケミカルズ株式会社製、商品名、Ｄａｒｏｃｕｒ１１７３）が反応、メタクリロイル基を有するアルコキシシランの加水分解縮合物が重合し接着性組成物層２が硬化し、シリコン基板Ｓと無アルカリガラス基板Ｇが接着し、接着後の剥離時における５分間の照射では、接着性組成物層２に含まれるアントラセンジケトンまたは４−ジアゾジフェニルアミンスルファート（東京化成工業株式会社製）が発泡し、シリコン基板Ｓと無アルカリガラス基板Ｇが剥離した。
【００９１】
３．２．剥離後の状態
実施例１〜５ともに、シリコン基板Ｓと無アルカリガラス基板Ｇは自発的に剥離した。剥離はシリコン基板Ｓと接着性組成物層２の間で起こり、接着性組成物層２の残渣はガラス基板Ｇのみに付着しており、目視で確認したところ、シリコン基板Ｓへの残留付着は認められなかった。このことは、剥離は接着性組成物層２とシリコン基板Ｓの間で選択的に生じたことによる。
【００９２】
このようにして、本発明の接着性組成物を用い光照射または加熱により接着したシリコン基板Ｓと無アルカリガラス基板が、紫外線の照射によって、シリコン基板Ｓに接着残渣を残すことなく、好ましい状態に剥離することを確認した。
【００９３】
［比較例］
実施例１〜５と同様の手順で、表２の比較例１に示す組成の接着性組成物を調製した。実施例１〜５と異なり、比較例１の接着性組成物については、紫外線吸収発泡剤を用いていない。
【表２】
2014101495.tif 000007
【００９４】
比較例1：紫外線吸収発泡剤を用いない。
【００９５】
実施例１〜５と同様に、図１の（Ａ）に示すように、直径１００ミリのシリコン基板Ｓ上に比較例１の接着性組成物０．６ｇをスピンコーターで塗布し接着性組成物層２を形成した。次いで、図１の（Ｂ）に示すように、このシリコン基板Ｓを、無アルカリガラス基板Ｇと重ね合わせ、接着性組成物層２とした。
【００９６】
実施例１と同様に、光重合性基を有するアルコキシシランの加水分解縮合物からなる塗布層１を設けた後、光ラジカル重合開始剤にカンファーキノンを用いた表２の比較例１の接着性組成物を用い接着性組成物層２を形成した場合、青色光照射機（オプトコード株式会社製、商品名、ＬＥＤ４７０）から発振した波長４７０ｎｍのブルーレイを、無アルカリガラス基板Ｇを通して接着性組成物層２に１分間照射して、メタクリロイル基を有するアルコキシシランの加水分解縮合物を重合硬化させて、シリコン基板Ｓと無アルカリガラス基板Ｇの基板を接着した。
【００９７】
シリコン基板Ｓと無アルカリガラス基板Ｇは強固の接着しており、紫外線の照射によってシリコン基板Ｓと無アルカリガラス基板Ｇを剥離させることは困難であった。接着性組成物中に紫外線吸収発泡剤を添加しない場合、剥離の駆動力に発泡を用いることができないことがわかった。
【００９８】
［参考例］
参考例１においては、表３に示すように、実施例３と同じ組成の接着性組成物を調製した後、実施例と同様に、シリコン基板Ｓと無アルカリガラス基板Ｇを接着する際、実施例３（照射時間２０秒間）と異なり、接着時の紫外光照射を４００秒間で行った。
【００９９】
具体的には、光ラジカル重合開始剤として２−ヒドロキシ−２−メチル−１−フェニル−プロパン−１−オン（チバ・スペシャリティ・ケミカルズ株式会社製、商品名、Ｄａｒｏｃｕｒ１１７３）、紫外線吸収発泡剤としてアントラセンジキノンを含む、実施例３と同様の接着性組成物を用いた接着性組成物層２を形成し、紫外線照射機（ＨＯＹＡ−ＳＣＨＯＴＴ製、商品名、ＵＶ  ＬＩＧＨＴ  ＳＯＵＲＣＥ  ＥＸ２５０）により波長３６５ｎｍの紫外線を、無アルカリガラス基板Ｇを通して接着性組成物層２に４００秒間照射して、メタクリロイル基を有するアルコキシシランの加水分解縮合物を重合させた。
【０１００】
また、参考例２においては、表３に示すように、実施例１で用いたのと同じ接着性組成物を用い、無アルカリガラス基板Ｇに塗布層１を設けないことを除いては実施例１と同様に、シリコン基板Ｓと無アルカリガラス基板Ｇを接着した。
【０１０１】
参考例３においては、無アルカリガラス基板Ｇを研磨しないことを除いては、実施例１と同様に、シリコン基板Ｓと無アルカリガラス基板Ｇを接着した。表３に示すように、参考例２は実施例１で用いたのと同じ接着性組成物を用いた。
【０１０２】
尚、参考例２〜３においては、具体的には、以下の手順でシリコン基板Ｓと無アルカリガラス基板Ｇを接着し、剥離した。
【０１０３】
＜接着＞
光ラジカル重合開始剤であるカンファーキノンを用い、青色光照射機（オプトコード株式会社製、商品名、ＬＥＤ４７０）から発振した波長４７０ｎｍのブルーレイを、無アルカリガラス基板Ｇを通して接着性組成物層２に１分間照射して、メタクリロイル基を有するアルコキシシランの加水分解縮合物を重合硬化させて、シリコン基板Ｓと無アルカリガラス基板Ｇの基板を接着した。
【０１０４】
＜剥離＞
接着したシリコン基板Ｓと無アルカリガラス基板Ｇを剥離するために、無アルカリガラス基板Ｇから見て、接着性組成物層２の反対側より、波長３６５ｎｍの紫外線を、紫外線照射機（ＨＯＹＡ−ＳＣＨＯＴＴ製、商品名、ＵＶ  ＬＩＧＨＴ  ＳＯＵＲＣＥ  ＥＸ２５０）を用いて、５分間照射した。紫外線吸収発泡剤であるアントラセンジケトンが接着性組成物層２内で発泡し、シリコン基板Ｓと無アルカリガラス基板Ｇが剥離した。
【０１０５】
参考例１〜３で用いた接着性組成物の組成を表３に示す。
【表３】
2014101495.tif 000008
【０１０６】
参考例１：接着時の光照射時間を４００秒間で行う。
【０１０７】
参考例２：無アルカリガラス基板Ｇに塗布層１を設けない。
【０１０８】
参考例３：無アルカリガラス基板Ｇを研磨しない。
【０１０９】
＜評価＞
参考例１においては、硬化時に、接着性組成物層２内で紫外線吸収発泡剤であるアントラセンジケトンが発泡した。実施例３では、硬化時に接着性組成物層２への波長３６５ｎｍの紫外線の照射は２０秒間であった。これは、参考例１では、硬化時に紫外線を４００秒間照射し、過剰に照射し過ぎたことによる。
【０１１０】
参考例２においては、シリコン基板Ｓと無アルカリガラス基板Ｇは自発的に剥離した。しかしながら、目視で確認したところ、接着残渣がシリコン基板Ｓと無アルカリガラス基板Ｇともに僅かに付着していた。無アルカリガラス基板Ｇに塗布層１を形成し、接着剤組成物の塗布接着および剥離を行った場合、剥離後の接着残渣は目視で確認できなく、本発明において、塗布層１を形成することが好ましい。
【０１１１】
参考例３においては、シリコン基板Ｓと無アルカリガラス基板Ｇは自発的に剥離した。しかしながら、目視で確認したところ、接着残渣がシリコン基板Ｓと無アルカリガラス基板Ｇともに僅かに付着していた。無アルカリガラス基板Ｇをセリア研磨し、接着剤組成物の塗布接着および剥離を行った場合、剥離後の接着残渣は目視で確認できなく、本発明において、無アルカリガラス基板Ｇは前もってセリア研磨を行うことが好ましい。
【符号の説明】
【０１１２】
Ｇ  ガラス基板
Ｓ  シリコン基板
１  塗布層
２  接着性組成物層（接着性組成物）
【図１】
2014101495.tif 000009